(57)【特許請求の範囲】
【請求項１】
プラスチックフィルムからなる被記録媒体に設けられるインクジェット記録用プライマーインクであり、
（Ａ）成分である水溶性多価金属塩と、（Ｂ）成分である塩素化ポリオレフィンエマルジョンと、（Ｃ）成分であるアクリル系エマルジョンまたは酢酸ビニルエマルジョンのうち少なくともいずれか一方と、（Ｄ）成分である水とを含み、
前記（Ｂ）成分の含有量は、前記インクジェット記録用プライマーインク全体に対して、固形分換算で０．５〜５質量％である、インクジェット記録用プライマーインク。
【請求項２】
前記（Ａ）成分の含有量は、前記インクジェット記録用プライマーインク全体に対して、固形分換算で０．５〜１０質量％であり、
前記（Ｃ）成分の含有量は、前記インクジェット記録用プライマーインク全体に対して、固形分換算で０．５〜１０質量％である、請求項１記載のインクジェット記録用プライマーインク。
【請求項３】
前記（Ｃ）成分は、アクリルエマルジョン、スチレン−アクリル系エマルジョン、アクリル−塩化ビニル系エマルジョン、アクリル−酢酸ビニル系エマルジョンまたは酢酸ビニルエマルジョンのうち少なくともいずれか１つを含む、請求項１または２記載のインクジェット記録用プライマーインク。
【請求項４】
請求項１〜３のいずれか１項に記載のインクジェット記録用プライマーインクと、インクジェット記録用インク組成物とを含む、インクジェット記録用インクセット。
【請求項５】
前記インクジェット記録用インク組成物は、水性顔料型インクジェット記録用インク組成物である、請求項４記載のインクジェット記録用インクセット。
【請求項６】
前記水性顔料型インクジェット記録用インク組成物は、アルカリ可溶性樹脂で被覆された顔料と、塩基性化合物と、樹脂エマルジョンと、水溶性有機溶剤とを含む、請求項５記載のインクジェット記録用インクセット。
【発明の詳細な説明】
【技術分野】
【０００１】
本発明は、インクジェット記録用プライマーインクおよびインクジェット記録用インクセットに関する。より詳細には、本発明は、保存安定性が優れ、プラスチックフィルムからなる被記録媒体にインクジェット記録用インク組成物で印字した際の画像の密着性、滲み性および耐水性を向上させ得るインクジェット記録用プライマーインクおよびインクジェット記録用インクセットに関する。
【背景技術】
【０００２】
画像データ信号に基づき、紙等の被記録媒体に画像を形成する画像記録方法として、電子写真方式、昇華型・溶融型の熱転写方式、インクジェット方式等が知られている。これらの中でもインクジェット方式は、安価な装置で実施可能であり、かつ、必要とされる画像部のみにインクを吐出して被記録媒体上に直接画像を形成可能である。そのため、インクジェット方式は、インクを効率よく使用でき、ランニングコストを低減でき、騒音が少なく、画像記録方式として優れている。
【０００３】
しかしながら、インクジェット方式で用いられるインク（インクジェット記録用インク）は、水性インクが中心である。そのため、インクジェット記録用インクは、紙のようにインク吸収性のある材料への印刷には適しているが、合成樹脂や金属等のようにインク吸収性のない材料や、インク吸収性の低い材料（インク非吸収性材料）への印刷には適していない。そこで、合成樹脂や金属等のインク非吸収性材料にも印刷可能なインクジェット記録用プライマーインク等が提案されている。
【０００４】
特許文献１には、プラスチックフィルムからなる被記録媒体に、塩素化ポリオレフィン、酢酸ビニル・アクリル共重合体、ポリエステル、アクリル酸エステル酢酸ビニル共重合体等から選ばれる少なくとも１種の重合体を含むプライマー層を設け、その層の上に水溶性樹脂または吸収性樹脂を主体とするインク受理層を設ける記録用シートが提案されている。また、特許文献２には、プラスチックフィルムからなる被記録媒体に、環状アミド化合物、熱可塑性樹脂、主溶媒を塗布し下地膜を形成後、水性顔料インク組成物を印字する記録方法が提案されている。さらに、特許文献３には、ポリオレフィンからなる被記録媒体に、フッ素・アクリル系複合樹脂、シリコーン・アクリル系複合樹脂、塩化ビニル・アクリル系複合樹脂、エチレン−塩化ビニル共重合体樹脂および塩素化ポリオレフィンからなる群から選ばれる少なくとも１種の樹脂と、水と、有機溶剤とを含むインクジェット記録用プライマーインクを塗布してプライマー層を形成後、水性顔料インク組成物を印字する記録方法が提案されている。
【先行技術文献】
【特許文献】
【０００５】
【特許文献１】特開平１０−３０９８６３号公報
【特許文献２】特開２００６−２８１５７０号公報
【特許文献３】特開２０１５−１６８７９６号公報
【発明の概要】
【発明が解決しようとする課題】
【０００６】
しかしながら、特許文献１に記載の方法は、プラスチックフィルムからなる被記録媒体上に中間層とインク受理層を設ける必要がある。また、この方法は、印刷物の滲み性が不充分である。また、特許文献２および特許文献３に記載の方法は、各種プラスチックフィルムに対する密着性がなく、かつ、印刷物の乾燥性および滲み性が不充分である。
【０００７】
本発明は、このような従来の課題に鑑みてなされたものであり、保存安定性が優れ、プラスチックフィルムからなる被記録媒体にインクジェット記録用インク組成物で印字する際の画像の密着性、滲み性および耐水性を向上させ得るインクジェット記録用プライマーインクおよびインクジェット記録用インクセットを提供することを目的とする。
【課題を解決するための手段】
【０００８】
本発明者らは、上記の課題を解決するために鋭意検討した結果、プラスチックフィルムからなる各種被記録媒体に塗布するインクジェット記録用プライマーインク組成物として、水溶性多価金属塩と、塩素化ポリオレフィンエマルジョンと、アクリル系エマルジョンまたは酢酸ビニルエマルジョンのうち少なくともいずれか一方とを併用することにより、プラスチックフィルムからなる各種被記録媒体にインクジェット記録用インク組成物で印字した画像の密着性、滲み性および耐水性に優れることを見出し、本発明を完成した。すなわち、上記課題を解決する本発明のインクジェット記録用プライマーインクおよびインクジェット記録用インクセットには、以下の構成が主に含まれる。
【０００９】
（１）プラスチックフィルムからなる被記録媒体に設けられるインクジェット記録用プライマーインクであり、（Ａ）成分である水溶性多価金属塩と、（Ｂ）成分である塩素化ポリオレフィンエマルジョンと、（Ｃ）成分であるアクリル系エマルジョンまたは酢酸ビニルエマルジョンのうち少なくともいずれか一方と、（Ｄ）成分である水とを含む、インクジェット記録用プライマーインク。
【００１０】
このような構成によれば、インクジェット記録用プライマーインクは、保存安定性が優れる。また、プラスチックフィルムからなる被記録媒体に、このインクジェット記録用プライマーインクによるプライマー層を設けることにより、インクジェット記録用インク組成物で印字した際の画像の密着性、滲み性および耐水性が向上する。
【００１１】
（２）前記（Ａ）成分の含有量は、前記インクジェット記録用プライマーインク全体に対して、固形分換算で０．５〜１０質量％であり、前記（Ｂ）成分の含有量は、前記インクジェット記録用プライマーインク全体に対して、固形分換算で０．５〜１０質量％であり、前記（Ｃ）成分の含有量は、前記インクジェット記録用プライマーインク全体に対して、固形分換算で０．５〜１０質量％である、（１）記載のインクジェット記録用プライマーインク。
【００１２】
このような構成によれば、インクジェット記録用プライマーインクは、保存安定性がより優れる。また、プラスチックフィルムからなる被記録媒体に、このインクジェット記録用プライマーインクによるプライマー層を設けることにより、インクジェット記録用インク組成物で印字した際の画像の密着性、滲み性および耐水性がより向上する。さらに、得られる印刷物の鮮明性が向上する。
【００１３】
（３）前記（Ｃ）成分は、アクリルエマルジョン、スチレン−アクリル系エマルジョン、アクリル−塩化ビニル系エマルジョン、アクリル−酢酸ビニル系エマルジョンまたは酢酸ビニルエマルジョンのうち少なくともいずれか１つを含む、（１）または（２）記載のインクジェット記録用プライマーインク。
【００１４】
このような構成によれば、プラスチックフィルムからなる被記録媒体に、このインクジェット記録用プライマーインクによるプライマー層を設けることにより、インクジェット記録用インク組成物で印字した際の画像の密着性がさらに向上する。
【００１５】
（４）（１）〜（３）のいずれかに記載のインクジェット記録用プライマーインクと、インクジェット記録用インク組成物とを含む、インクジェット記録用インクセット。
【００１６】
このような構成によれば、プラスチックフィルムからなる被記録媒体に、このインクジェット記録用プライマーインクによるプライマー層を設け、次いで、インクジェット記録用インク組成物で印字することにより、得られる画像の密着性、滲み性および耐水性が向上する。
【００１７】
（５）前記インクジェット記録用インク組成物は、水性顔料型インクジェット記録用インク組成物である、（４）記載のインクジェット記録用インクセット。
【００１８】
このような構成によれば、水性顔料型インクジェット記録用インク組成物は、ＵＶ硬化型インクジェット用インク組成物と比較して、安全性が高く取扱いし易く、溶剤性インクジェット用インク組成物と比較して、無臭でＶＯＣの低減ができる。
【００１９】
（６）前記水性顔料型インクジェット記録用インク組成物は、アルカリ可溶性樹脂で被覆された顔料と、塩基性化合物と、樹脂エマルジョンと、水溶性有機溶剤とを含む、（５）記載のインクジェット記録用インクセット。
【００２０】
このような構成によれば、水性顔料型インクジェット記録用インク組成物は、吐出信頼性が高い。
【発明の効果】
【００２１】
本発明によれば、保存安定性が優れ、プラスチックフィルムからなる被記録媒体にインクジェット記録用インク組成物で印字する際の画像の密着性、滲み性および耐水性を向上させ得るインクジェット記録用プライマーインクおよびインクジェット記録用インクセットを提供することができる。
【発明を実施するための形態】
【００２２】
［インクジェット記録用プライマーインク］
本発明の一実施形態のインクジェット記録用プライマーインク（以下、プライマーインクともいう）は、プラスチックフィルムからなる被記録媒体に設けられる。プライマーインクは、（Ａ）成分である水溶性多価金属塩と、（Ｂ）成分である塩素化ポリオレフィンエマルジョンと、（Ｃ）成分であるアクリル系エマルジョンまたは酢酸ビニルエマルジョンのうち少なくともいずれか一方と、（Ｄ）成分である水とを含む。
【００２３】
＜（Ａ）成分＞
プライマーインクは、（Ａ）成分として水溶性多価金属塩を含む。水溶性多価金属塩は、Ｃａ、Ｍｇ等のアルカリ土類金属の解離性塩が例示される。具体的には、水溶性多価金属塩は、硝酸カルシウム、ＣａＣｌ2、Ｃａ（ＯＨ）2、（ＣＨ3ＣＯＯ）2Ｃａ、ＭｇＣｌ2、Ｍｇ（ＯＨ）2、（ＣＨ3ＣＯＯ）2Ｍｇ、（ＨＣＯＯ）2Ｃａ、ＭｇＳＯ4等が例示される。これらの中でも、水溶性多価金属塩は、カルシウム塩であることが好ましく、硝酸カルシウム、ＣａＣｌ2、Ｃａ（ＯＨ）2、（ＣＨ3ＣＯＯ）2Ｃａ、（ＨＣＯＯ）2Ｃａ等であることがより好ましい。
【００２４】
水溶性多価金属塩の含有量は、特に限定されない。一例を挙げると、水溶性多価金属塩の含有量は、プライマーインク中に固形分換算で０．５質量％以上であることが好ましく、１質量％以上であることがより好ましい。水溶性多価金属塩の含有量は、プライマーインク中に固形分換算で１０質量％以下であることが好ましく、５質量％以下であることがより好ましい。水溶性多価金属塩の含有量が０．５質量％未満である場合、得られる印刷物は、鮮明性および滲み性が低下しやすい。一方、水溶性多価金属塩の含有量が１０質量％を超える場合、得られる印刷物は、耐水性が低下しやすい。
【００２５】
＜（Ｂ）成分＞
プライマーインクは、（Ｂ）成分として塩素化ポリオレフィンエマルジョンを含む。塩素化ポリオレフィンエマルジョンは、ポリオレフィン樹脂を塩素化し、エマルジョン化したものである。塩素化ポリオレフィンとしては、塩素化ポリプロピレン樹脂、塩素化ポリエチレン樹脂等が例示される。本実施形態では、塩素化ポリオレフィンエマルジョンは、水溶性多価金属塩の存在下でも安定性が良好なものが使用される。
【００２６】
塩素化ポリオレフィン樹脂における塩素含有量は特に限定されない。一例を挙げると、塩素含有量は、樹脂全体に対して１質量％以上であることが好ましく、１０質量％以上であることがより好ましい。また、塩素含有量は、４０質量％以下であることが好ましく、３０質量％以下であることがより好ましい。一方、塩素含有量が４０重量％を超える場合、プライマーインクは、ポリオレフィンのような非極性フィルムへの密着性が低下しやすい。
【００２７】
塩素化ポリオレフィンエマルジョンの含有量は、特に限定されない。一例を挙げると、塩素化ポリオレフィンエマルジョンの含有量は、プライマーインク中に固形分換算で、０．５質量％以上であることが好ましく、１質量％以上であることがより好ましい。また、塩素化ポリオレフィンエマルジョンの含有量は、プライマーインク中に固形分換算で、１０質量％以下であることが好ましく、５質量％以下であることがより好ましい。含有量が０．５質量％より小さいと、プライマーインクは、ポリオレフィンフィルムへの密着性が低下しやすい。一方、１０質量％を超えると、プライマーインクは、保存安定性が低下しやすい。
【００２８】
＜（Ｃ）成分＞
プライマーインクは、（Ｃ）成分としてアクリル系エマルジョンまたは酢酸ビニルエマルジョンのうち少なくともいずれか一方を含む。本実施形態において、これらアクリル系エマルジョンまたは酢酸ビニルエマルジョンは、水溶性多価金属塩の存在下でも安定性が良好なものが使用され得る。
【００２９】
（Ｃ）成分の含有量は、特に限定されない。一例を挙げると、（Ｃ）成分は、プライマーインク中に固形換算分で、０．５質量％以上であることが好ましく、１質量％以上であることがより好ましい。また、（Ｃ）成分は、プライマーインク中に固形換算分で、１０質量％以下であることが好ましく、５質量％以下であることがより好ましい。（Ｃ）成分の含有量が０．５質量％未満である場合、プライマーインクは、ポリエステルフィルム、ナイロンフィルムへの密着性が低下しやすい。一方、（Ｃ）成分の含有量が１０質量％を超える場合、プライマーインクは、保存安定性が低下しやすい。
【００３０】
アクリル系エマルジョンは、水溶性多価金属塩の存在下でも安定性が良好なものが好ましい。一例を挙げると、アクリル系エマルジョンは、アクリルエマルジョン、スチレン−アクリル系エマルジョン、アクリル−酢酸ビニル系エマルジョン、アクリル−塩化ビニル系エマルジョン、アクリル−シリコーン系エマルジョン、アクリル−コロイダルシリカ系エマルジョン等である。また、これらの中でも、アクリル系エマルジョンは、被記録媒体との密着性が良好である点から、ガラス転移温度が０〜５０℃であるものがより好ましい。
【００３１】
酢酸ビニルエマルジョンは、水溶性多価金属塩の存在下でも安定性が良好なものが好ましい。中でも、酢酸ビニルエマルジョンは、被記録媒体との密着性が良好である点から、ガラス転移温度が０〜５０℃であるものがより好ましい。
【００３２】
これらの中でも、（Ｃ）成分は、被記録媒体との密着性が良好である点から、アクリル系エマルジョンは、アクリルエマルジョン、スチレン−アクリル系エマルジョン、アクリル−酢酸ビニル系エマルジョン、アクリル−塩化ビニル系エマルジョンまたは酢酸ビニルエマルジョンのうち少なくともいずれか１つを含むことが好ましい。
【００３３】
＜（Ｄ）成分＞
プライマーインクは、（Ｄ）成分として水を含む。また、水の含有量は特に限定されない。水の含有量は、プライマーインクにおける、上記（Ａ）〜（Ｃ）成分および後述する任意成分以外の残部であってよい。
【００３４】
＜任意成分＞
プライマーインクは、上記した（Ａ）〜（Ｄ）成分以外に、必要に応じて任意成分が配合されてもよい。任意成分としては、水溶性有機溶剤や、各種添加剤が例示される。添加剤としては、界面活性剤、保存性向上剤、消泡剤等が例示される。
【００３５】
水溶性有機溶剤としては、モノアルコール類、多価アルコール類、多価アルコールの低級アルキルエーテル類、ケトン類、エーテル類、エステル類、窒素含有化合物類等が例示される。これらは併用されてもよい。なお、得られるプライマー層の乾燥性の点から、水溶性有機溶剤は、用いられない方が好ましい。
【００３６】
界面活性剤としては、アセチレンジオールおよびその誘導体、シリコーン系界面活性剤、フッ素系界面活性剤等が例示される。
【００３７】
保存性向上剤としては、ヒンダートアミン、紫外線吸収剤、酸化防止剤等が例示される。ヒンダートアミンとしては、Ｎ−ＣＨ3タイプ、Ｎ−Ｈタイプ、Ｎ−ＯＲタイプ等が例示される。紫外線吸収剤としては、ベンゾフェノン系紫外線吸収剤、ベンゾトリアゾール系紫外線吸収剤、サリチレート系紫外線吸収剤、ヒドロキシフェニルトリアジン系紫外線吸収剤、シアノアクリレート系紫外線吸収剤、ニッケル錯塩系紫外線吸収剤等が例示される。酸化防止剤としては、フェノール系酸化防止剤、アミン系酸化防止剤、硫黄系酸化防止剤、リン系酸化防止剤等が例示される。
【００３８】
消泡剤としては、シリコーン系消泡剤、プルロニック系消泡剤等が例示される。
【００３９】
プライマーインク全体の説明に戻り、本実施形態のプライマーインクの製造方法は特に限定されない。一例を挙げると、プライマーインクは、（Ｄ）成分である水に、（Ａ）成分である水溶性多価金属塩、（Ｂ）成分である塩素化ポリオレフィンエマルジョン、（Ｃ）成分であるアクリル系エマルジョンまたは酢酸ビニルエマルジョンのうち少なくともいずれか一方、必要に応じて水溶性有機溶剤や各種添加剤を加え、ディスパー等で攪拌混合することにより製造し得る。
【００４０】
以上のプライマーインクは、保存安定性が優れる。また、プラスチックフィルムからなる被記録媒体に、このインクジェット記録用プライマーインクによるプライマー層を設けることにより、インクジェット記録用インク組成物で印字した際の画像の密着性、滲み性および耐水性が向上する。
【００４１】
［インクジェット記録用インクセット］
本発明の一実施形態のインクジェット記録用インクセット（以下、インクセットともいう）は、インクジェット記録用プライマーインクと、インクジェット記録用インク組成物（以下、インク組成物ともいう）とを含む。インクジェット記録用プライマーインクは、上記実施形態において詳述したプライマーインクと同様である。
【００４２】
本実施形態のインクセットは、上記したプライマーインクが使用される。そのため、プラスチックフィルムからなる被記録媒体に、プライマーインクによるプライマー層を設け、次いで、インクジェット記録用インク組成物で印字することにより、得られる画像の密着性、滲み性および耐水性が向上する。
【００４３】
＜インクジェット記録用インク組成物＞
インクジェット記録用インク組成物（以下、インク組成物ともいう）としては特に限定されない。本実施形態のインク組成物は、安全性が高く、無臭であり、ＶＯＣを削減し得る点において、水性顔料型インクジェット記録用インク組成物であることが好ましい。また、インク組成物の組成は特に限定されない。以下、一例として、インク組成物が水性顔料型インクジェット記録用インク組成物である場合について説明する。
【００４４】
インク組成物は、好適には、顔料と、塩基性化合物と、樹脂エマルジョンと、水溶性有機溶剤とを含む。このようなインク組成物は、吐出信頼性が高い。
【００４５】
（顔料）
顔料は、アルカリ可溶性樹脂で被覆されていない顔料であってもよく、アルカリ可溶性樹脂で被覆された顔料であってもよい。本実施形態の顔料は、保存安定性が優れる点において、アルカリ可溶性樹脂で被覆された顔料であることが好ましい。
【００４６】
顔料としては、一般にインクジェット用インクで使用される各種の無機顔料や有機顔料が例示される。無機顔料としては、酸化チタン、ベンガラ、アンチモンレッド、カドミウムイエロー、コバルトブルー、群青、紺青、カーボンブラック、黒鉛等の有色顔料（白色、黒色等の無彩色の着色顔料も含める）、および、炭酸カルシウム、カオリン、クレー、硫酸バリウム、水酸化アルミニウム、タルク等の体質顔料が例示される。有機顔料としては、溶性アゾ顔料、不溶性アゾ顔料、アゾレーキ顔料、縮合アゾ顔料、銅フタロシアニン顔料、縮合多環顔料等が例示される。これらは併用されてもよい。
【００４７】
また、顔料としては、鮮明な色相が表現され得る点において、Ｃ．Ｉ．Ｐｉｇｍｅｎｔ  Ｒｅｄ  ５、７、１２、５７：１、１２２、１４６、２０２、２８２等の赤色系顔料；Ｃ．Ｉ．Ｐｉｇｍｅｎｔ  Ｂｌｕｅ  １、２、１５：３、１５：４、１６、１７、６０等の青色系顔料；Ｃ．Ｉ．Ｐｉｇｍｅｎｔ  Ｖｉｏｌｅｔ  １９等の紫色系顔料；Ｃ．Ｉ．Ｐｉｇｍｅｎｔ  Ｙｅｌｌｏｗ  １２、１３、１４、１７、７４、８３、９３、１２８、１３９、１５１、１５４、１５５、１８０、１８５、２１３等の黄色系顔料；Ｃ．Ｉ．Ｂｌａｃｋ  ７（カーボンブラック）等が好ましい。
【００４８】
アルカリ可溶性樹脂で被覆された顔料の製造方法は特に限定されない。一例を挙げると、アルカリ可溶性樹脂で被覆された顔料は、塩基性化合物の存在下に以下に記載のアルカリ可溶性樹脂を溶解した水性溶液に顔料を分散させて得られた分散液を、酸析法や再公表ＷＯ２００５／１１６１４７号公報に記載のイオン交換手段や転相乳化法等により、顔料表面にアルカリ可溶性樹脂を析出させ、得られた沈殿物をろ過、水洗い、さらに必要であれば乾燥することにより得られ得る。
【００４９】
アルカリ可溶性樹脂で被覆された顔料は、アルカリ可溶性樹脂で被覆された顔料のアニオン性基の酸基の一部を中和するために必要な塩基性化合物をインク中に含有させて中和し、各種分散機を用いて水性媒体中に再分散させて使用し得る。なお、中和される酸基の割合は、５０％以上であることが好ましく、６０％以上であることがより好ましい。また、酸基の割合は、９０％以下であることが好ましく、８０％以下であることが好ましい。これにより、得られる顔料は、分散安定性が向上し得る。
【００５０】
アルカリ可溶性樹脂としては、通常のインクや塗料の顔料分散用として使用されている、塩基性化合物の存在下で水性媒体に可溶の共重合体樹脂が利用され得る。一例を挙げると、アルカリ可溶性樹脂は、カルボキシル基を有する単量体、顔料との吸着性を向上させるための疎水性基を含有する単量体、好ましくは、炭素数１２以上２４以下のアルキル基および芳香族の環状炭化水素基を有する単量体との共重合体、あるいはこれらの単量体と必要に応じて他の重合可能な単量体と共に反応させて得られる共重合体が例示される。
【００５１】
カルボキシル基を有する単量体としては、アクリル酸、メタクリル酸、クロトン酸、イタコン酸、マレイン酸、フマール酸、２−カルボキシエチル（メタ）アクリレート、２−カルボキシプロピル（メタ）アクリレート、無水マレイン酸、マレイン酸モノアルキルエステル、シトラコン酸、無水シトラコン酸、シトラコン酸モノアルキルエステル等が例示される。
【００５２】
上記顔料との吸着性を向上させるための疎水性基を含有する単量体としては、長鎖アルキル基を有する単量体として、（メタ）アクリル酸等のラジカル重合性不飽和カルボン酸の炭素数が８以上のアルキルエステル類（例えば、２−エチルヘキシル（メタ）アクリレート、オクチル（メタ）アクリレート、ラウリル（メタ）アクリレート、ステアリル（メタ）アクリレート、２−ヒドロキシステアリル（メタ）アクリレート等）、炭素数が８以上のアルキルビニルエーテル類（たとえば、ドデシルビニルエーテルなど）、炭素数が８以上の脂肪酸のビニルエステル類（たとえば、ビニル２−エチルヘキサノエート、ビニルラウレート、ビニルステアレートなど）、脂環族炭化水素基を有する単量体として、シクロヘキシル（メタ）アクリレート等、芳香族炭化水素基を有する単量体として、ベンジル（メタ）アクリレート、スチレン、α−スチレン、ビニルトルエン等のスチレン系単量体等、好ましくは、炭素数１２以上２４以下のアルキル基を有する単量体、芳香族の環状炭化水素基を有する単量体との共重合体が例示される。
【００５３】
上記必要に応じて使用される他の重合可能な単量体としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ヘキシルなどの（メタ）アクリル酸、（メタ）アクリル酸ヒドロキシエチル、アクリルアミド、Ｎ−メチロールアクリルアミド等が例示される。
【００５４】
アルカリ可溶性樹脂の酸価としては、４０ｍｇＫＯＨ／ｇ以上であることが好ましく、７０ｍｇＫＯＨ／ｇ以上であることがより好ましい。また、アルカリ可溶性樹脂の酸価は、３００ｍｇＫＯＨ／ｇ以下であることが好ましく、２５０ｍｇＫＯＨ／ｇ以下であることがより好ましい。アルカリ可溶性樹脂の酸価が４０ｍｇＫＯＨ／ｇ未満である場合、得られるアルカリ可溶性樹脂で被覆された顔料の水性分散液の分散安定性が低下しやすい。一方、アルカリ可溶性樹脂の酸価が３００ｍｇＫＯＨ／ｇを超える場合、親水性が高くなり過ぎるため、貯蔵安定性、耐水性が低下しやすい。
【００５５】
アルカリ可溶性樹脂の分子量（重量平均分子量）としては、３０００以上であることが好ましく、７０００以上であることがより好ましい。また、アルカリ可溶性樹脂の重量平均分子量は、２０００００以下であることが好ましく、１０００００以下であることがより好ましい。アルカリ可溶性樹脂の重量平均分子量が３０００未満である場合、顔料の分散安定性や得られる印刷物の耐擦過性が低下しやすい。一方、アルカリ可溶性樹脂の重量平均分子量が２０００００を超える場合、粘度が高くなり、取扱性が低下しやすい。
【００５６】
なお、本実施形態において、酸価は、アルカリ可溶性樹脂を合成するために用いる単量体の組成に基づいて、アルカリ可溶性樹脂１ｇを中和するのに理論上要する水酸化カリウムのｍｇ数を算術的に求めた理論酸価である。
【００５７】
また、重量平均分子量は、ゲル浸透クロマトグラフィー（ＧＰＣ）法によって測定することができる。一例を挙げると、重量平均分子量は、ＧＰＣ装置としてＷａｔｅｒ  ２６９０（ウォーターズ社製）を用い、カラムとしてＰＬｇｅｌ  ５μ  ＭＩＸＥＤ−Ｄ（Polymer Laboratories社製）を使用してクロマトグラフィーを行ない、ポリスチレン換算の重量平均分子量として求め得る。
【００５８】
（塩基性化合物）
塩基性化合物としては、水酸化ナトリウム、水酸化カリウムのような無機塩基性化合物や、アンモニア、メチルアミン、エチルアミン、モノエタノールアミン、Ｎ，Ｎ−ジメチルエタノールアミン、Ｎ，Ｎ−ジエチルエタノールアミン、Ｎ，Ｎ−ジブチルエタノールアミン、ジエタノールアミン、Ｎ−メチルジエタノールアミン、トリエタノールアミン、モルホリン、Ｎ−メチルモルホリン、Ｎ−エチルモルホリンのような有機塩基性化合物等が例示される。これらの中でも、顔料分散性が優れる点から、塩基性化合物は、モノエタノールアミン、Ｎ，Ｎ−ジメチルエタノールアミン、Ｎ，Ｎ−ジエチルエタノールアミン、Ｎ，Ｎ−ジブチルエタノールアミン、ジエタノールアミン、Ｎ−メチルジエタノールアミン、トリエタノールアミンなどのアルカノールアミンが好ましい。塩基性化合物は、併用されてもよい。
【００５９】
（樹脂エマルジョン）
樹脂エマルジョンは、得られる印刷物の耐摩擦性を向上させるために好適に含有される。樹脂エマルジョンとしては、ガラス転移温度が２０℃以下である樹脂が好ましい。中でも、樹脂エマルジョンは、ガラス転移温度が２０℃以下であるアクリル系樹脂エマルジョン、スチレン−アクリル系樹脂エマルジョン、ポリエステル系樹脂エマルジョン、ポリウレタン系樹脂エマルジョン、ポリ酢酸ビニル系樹脂エマルジョン、ポリ塩化ビニル系樹脂エマルジョン、ポリブタジエン系樹脂エマルジョン、ポリエチレン系樹脂エマルジョン等が例示される。これらの中でも、得られる印刷物の外観および各種耐性が優れる点において、樹脂エマルジョンは、スチレン−アクリル系樹脂エマルジョンが好ましい。樹脂エマルジョンは、ガラス転移温度が２０℃以下である樹脂が使用されることにより、得られる印刷物の塗膜の乾燥性やプラスチックフィルムからなる被記録媒体への密着性が良好となりやすい。
【００６０】
樹脂エマルジョンの含有量は、インク組成物中、固形分換算で１質量％以上であることが好ましく、２質量％以上であることがより好ましい。また、樹脂エマルジョンの含有量は、インク組成物中、固形分換算で１０質量％以下であることが好ましく、５質量％以下であることがより好ましい。樹脂エマルジョンの含有量が固形分換算で１質量％未満の場合、得られる印刷物は、外観および各種耐性が低下しやすい。一方、樹脂エマルジョンの含有量が固形分換算で１０質量％を超える場合、インクの吐出が不安定になりやすい。
【００６１】
なお、本実施形態において、ガラス転移温度は、下記のｗｏｏｄの式により求めた理論上のガラス転移温度である。
１／Ｔｇ＝Ｗ１／Ｔｇ１＋Ｗ２／Ｔｇ２＋Ｗ３／Ｔｇ３＋・・・・・＋Ｗｘ／Ｔｇｘ
（式中、Ｔｇ１〜Ｔｇｘはアルカリ可溶性樹脂を構成する単量体１、２、３・・・ｘのそれぞれの単独重合体のガラス転移温度、Ｗ１〜Ｗｘは単量体１、２、３・・・ｘのそれぞれの重合分率、Ｔｇは理論ガラス転移温度を表す。ｗｏｏｄの式におけるガラス転移温度は絶対温度である）。
【００６２】
（水溶性有機溶剤）
水溶性有機溶剤は、水と共に水性媒体として使用され得る。水としては、金属イオン等を除去したイオン交換水または蒸留水が例示される。また、水溶性有機溶剤を含有させることにより、インク組成物は、保存安定性、吐出安定性、インクの飛翔性等が改良され得る。
【００６３】
水溶性有機溶剤としては、モノアルコール類、多価アルコール類、多価アルコールの低級アルキルエーテル類、ケトン類、エーテル類、エステル類、窒素含有化合物類等が例示される。これらは併用されてもよい。
【００６４】
モノアルコール類としては、メタノール、エタノール、ｎ−プロパノール、ｎ−ブタノール、ｎ−ペンタノール、ｎ−ヘキサノール、ｎ−ヘプタノール、ｎ−オクタノール、ｎ−ノニルアルコール、ｎ−デカノール、またはこれらの異性体、シクロペンタノール、シクロヘキサノール等が例示される。これらの中でもモノアルコール類は、アルキル基の炭素数が１〜６のアルコールであることが好ましい。
【００６５】
多価アルコール類としては、エチレングリコール、プロピレングリコール、１，３−ブチレングリコール、１，４−ブチレングリコール、１，２−ペンタンジオール、１，５−ペンタンジオール、ネオペンチルグリコール、１，２−ヘキサンジオール、１，６−ヘキサンジオール、１，２−シクロヘキサンジオール、ヘプタンジオール、１，８−オクタンジオール、１，９−ノナンジオール、１，１０−デカンジオール、グリセリン、ペンタエリスリトール、ジエチレングリコール、ジプロピレングリコール、トリエチレングリコール、テトラエチレングリコール、ポリエチレングリコール、ポリプロピレングリコール、チオジグリコール等が例示される。
【００６６】
多価アルコールの低級アルキルエーテル類としては、エチレングリコールモノメチルエーテル、エチレングリコールジメチルエーテル、エチレングリコールモノエチルエーテル、エチレングリコールジエチルエーテル、エチレングリコールモノプロピルエーテル、エチレングリコールイソプロピルエーテル、エチレングリコールモノブチルエーテル、エチレングリコールイソブチルエーテル、プロピレングリコールモノメチルエーテル、プロピレングリコールモノエチルエーテル、プロピレングリコールモノプロピルエーテル、プロピレングリコールモノブチルエーテル、ジエチレングリコールモノメチルエーテル、ジエチレングリコールモノエチルエーテル、ジプロピレングリコールモノ−ｎ−プロピルエーテル、ジプロピレングリコールモノ−ｎ−ブチルエーテル等が例示される。
【００６７】
ケトン類としては、アセトン、メチルエチルケトン、メチルブチルケトン、メチルイソブチルケトン、ジイソプロピルケトン、シクロペンタノン、シクロヘキサノン等が例示される。
【００６８】
エーテル類としては、イソプロピルエーテル、ｎ−ブチルエーテル、テトラヒドロフラン、テトラヒドロピラン、１，４−ジオキサン等が例示される。
【００６９】
エステル類としては、プロピレンカルボネート、酢酸メチル、酢酸エチル、酢酸プロピル、酢酸イソプロピル、酢酸ブチル、酢酸イソブチル、酢酸アミル、乳酸エチル、酪酸エチル、ジブチルフタレート、ジオクチルフタレート、およびε−カプロラクトン、ε−カプロラクタム等の環状エステル等が例示される。
【００７０】
窒素含有化合物類としては、尿素、ピロリドン、Ｎ−メチル−２−ピロリドン、オクチルピロリドン等が例示される。
【００７１】
水溶性有機溶剤の含有量は、インク組成物中、２０〜４０質量％であることが好ましい。水溶性有機溶剤の含有量が２０質量％未満である場合、ノズル詰まりを起こしやすい。一方、水溶性有機溶剤の含有量が４０質量％を超える場合、フィルム上での乾燥性が低下しやすい。
【００７２】
（添加剤）
本実施形態のインク組成物は、目的に応じて、適宜公知の顔料分散剤、表面張力を調整するために界面活性剤、防黴剤、防錆剤、増粘剤、酸化防止剤、紫外線吸収剤、保存性向上剤、消泡剤、ｐＨ調整剤等の添加剤が添加されてもよい。
【００７３】
界面活性剤としては、アセチレングリコール系化合物、アセチレンジオール系化合物にエチレンオキサイドを付加して得られる化合物、シリコーン系界面化成剤およびフッ素系界面活性剤から選ばれる少なくとも１種が例示される。
【００７４】
防黴剤としては、有機硫黄系、有機窒素硫黄系、有機ハロゲン系、ハロアリルスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等が例示される
【００７５】
防錆剤としては、ベンゾトリアゾール等が例示される。
【００７６】
増粘剤としては、各種合成高分子、多糖類、多糖類誘導体、無機増粘剤等が例示される。
【００７７】
酸化防止剤としては、フェノール系酸化防止剤、アミン系酸化防止剤、硫黄系酸化防止剤、リン系酸化防止剤等が例示される。
【００７８】
紫外線吸収剤としては、ベンゾフェノン系、ベンゾトリアゾール系、サリチレート系、シアノアクリレート系、ｐ−アミノ安息香酸のエステル類およびシュウ酸アニリド系等の紫外線吸収剤が例示される。
【００７９】
保存性向上剤としては、ヒンダートアミン等が例示される。ヒンダートアミンとしては、Ｎ−ＣＨ3タイプ、Ｎ−Ｈタイプ、Ｎ−ＯＲタイプ等が例示される。
【００８０】
消泡剤としては、シリコーン系化合物（シリコーン系消泡剤）、プルロニック系化合物（プルロニック系消泡剤）等が例示される。
【００８１】
ｐＨ調整剤としては、水酸化ナトリウム、水酸化カリウム、リン酸二水素カリウム、リン酸水素二ナトリウム等が例示される。
【００８２】
インク組成物全体の説明に戻り、本実施形態のインク組成物の製造方法は特に限定されない。一例を挙げると、インク組成物は、（ｉ）顔料、塩基性化合物の存在下にアルカリ可溶性樹脂を水中に溶解した水性樹脂ワニス、必要に応じて顔料分散剤等を混合した後、各種分散機（ボールミル、アトライター、ロールミル、サンドミル、アジテーターミル等）を利用して顔料を分散した後、さらに残りの材料を添加する方法、（ｉｉ）顔料、塩基性化合物の存在下にアルカリ可溶性樹脂を水中に溶解した水性樹脂ワニス、必要に応じて顔料分散剤等を混合した後、各種分散機（ボールミル、アトライター、ロールミル、サンドミル、アジテーターミル等）を利用して顔料を分散した後、酸析法や再公表ＷＯ２００５／１１６１４７号公報に記載のイオン交換手段や転相乳化法等により、顔料表面にアルカリ可溶性樹脂を析出させた顔料を得、次いで得られた顔料表面にアルカリ可溶性樹脂を析出させた顔料を塩基性化合物で中和し、各種分散機（高速攪拌装置等）を用いて水に再分散し、さらに残りの材料を添加して、水性顔料型インクジェット記録用インク組成物を調製する方法等により製造され得る。
【００８３】
得られたインク組成物は、初期粘度が２．０ｍＰａ・ｓ以上に調整されることが好ましく、３．０ｍＰａ・ｓ以上に調整されることがより好ましい。また、インク組成物の初期粘度は、１０．０ｍＰａ・ｓ以下に調整されることが好ましく、７．０ｍＰａ・ｓ以下に調整されることがより好ましい。また、インク組成物の静的表面張力は、２７〜３２ｍＮ／ｍに調整されることが好ましい。
【００８４】
以上のインク組成物を含むインクセットは、プラスチックフィルムからなる被記録媒体に、プライマーインクによるプライマー層を設け、次いで、インク組成物で印字することにより、得られる画像の密着性、滲み性および耐水性が向上する。
【００８５】
［インクジェット記録用インクセットの印刷方法］
本発明一実施形態のインクジェット記録用インクセットの印刷方法（以下、印刷方法ともいう）は、プライマーインクと、インク組成物とを含むインクセットを用いて被記録媒体に印刷する方法である。
【００８６】
被記録媒体としては、ポリオレフィンフィルム、ポリエステルフィルム、ナイロンフィルム等のプラスチックフィルムが例示される。プライマーインクは、プラスチックフィルムからなる被記録媒体に対し、塗工またはインクジェット印字されることにより、被記録媒体に設けられる。
【００８７】
塗工方法は特に限定されない。塗工は、従来周知の各種塗工装置を用いて実施し得る。一例を挙げると、塗工は、ブレードコータ、エアーナイフコータ、ロールコータ、バーコータ、グラビアコータ、ロッドブレードコータ、リップコータ、カーテンコータおよびダイコータ等の各種塗工装置を用いることにより実施し得る。
【００８８】
インクジェット印字の方法は特に限定されない。一例を挙げると、プライマーインクは、インクカートリッジに収容され、シングルパス方式等のインクジェット記録装置に装着されたうえで、ノズルから被記録媒体に噴射され得る。また、インク組成物は、インクカートリッジに収容され、シングルパス方式等のインクジェット記録装置に装着されたうえで、ノズルから被記録媒体に噴射され得る。この際、噴射されたプライマーインクは、適宜乾燥され、プライマー層が形成される。その後、インク組成物は、プライマー層上に噴射される。その結果、被記録媒体上に、画像が形成され得る。
【００８９】
以上の印刷方法によれば、プラスチックフィルムからなる被記録媒体において、密着性、滲み性および耐水性が優れた画像が形成され得る。
【実施例】
【００９０】
以下、実施例により本発明をより具体的に説明する。本発明は、これら実施例に何ら限定されない。なお、特に制限のない限り、「％」は「質量％」を意味し、「部」は「質量部」を意味する。
【００９１】
使用した原料および調製方法を以下に示す。
（Ａ）成分（水溶性多価金属塩）：
（Ａ−１）酢酸カルシウム
（Ａ−２）ギ酸カルシウム
（Ａ−３）硝酸カルシウム
（Ａ−４）塩化カルシウム
（Ａ−５）塩化マグネシウム
（Ｂ）成分（塩素化ポリオレフィン）：
（Ｂ−１）スーパークロンＥ−６０４（塩素化度２１％、日本製紙（株）製）
（Ｂ−２）スーパークロンＥ−４８０Ｔ（塩素化度２０％、日本製紙（株）製）
（Ｂ−３）スーパークロンＥ−４１５（塩素化度１５％、日本製紙（株）製）
（Ｃ）成分（アクリル系エマルジョンまたは酢酸ビニルエマルジョン）：
（Ｃ−１）アクリルエマルジョン（ビニブラン２６８７、日信化学工業（株）製）
（Ｃ−２）スチレン−アクリルエマルジョン（ＮｅｏＣｒｙｌ  ＸＫ−８８、ＤＳＭ  Ｎｅｏｒｅｓｉｎｓ社製）
（Ｃ−３）アクリル−塩化ビニルエマルジョン（ビニブラン７１１、日信化学工業（株）製）
（Ｃ−４）アクリル−酢酸ビニルエマルジョン（ビニブランＡ７０Ｊ９、日信化学工業（株）製）
（Ｃ−５）アクリル−シリコーンエマルジョン（シャリーヌＲ−１７0Ｓ、日信化学工業（株）製）
（Ｃ−６）酢酸ビニルエマルジョン（ビニブラン１１２９、日信化学工業（株）製）
（その他の成分）
界面活性剤：オルフィンＥ１０１０（固形分１００％、ＨＬＢ１３、日信化学工業（株）製）
【００９２】
＜プライマーインクの調製＞
以下の表１または表２に示される質量割合にしたがって（Ａ）〜（Ｄ）成分および界面活性剤を攪拌混合し、実施例１〜２４および比較例１〜４のプライマーインクを調製した。
【００９３】
【表１】
0006695127.tif 000002
【００９４】
【表２】
0006695127.tif 000003
【００９５】
＜インク組成物の調製＞
（水性樹脂ワニス）
ガラス転移温度４０℃、重量平均分子量３００００、酸価１８５ｍｇＫＯＨ／ｇの、アクリル酸／ラウリルアクリレート／ベンジルメタクリレート／スチレン共重合体２５質量部を水酸化カリウム３．９質量部と水７１．１質量部との混合溶液に溶解させ、固形分２５％の水性樹脂ワニスを調製した。
【００９６】
＜水性ブラックインクベースの調製＞
上記水性樹脂ワニスの３２質量部に水４８質量部を加え混合し、顔料分散用樹脂ワニスを調製した。このワニスに、さらにカーボンブラック（商品名プリンテックス９０、デグサ社（現オリオンエンジニアードカーボンズ社）製）を２０質量部を加え、攪拌混合後、湿式サーキュレーションミルで練肉を行い、水性ブラックインクベースを調製した。
【００９７】
上記ブラックインクベースを顔料濃度が５％となるように水で希釈した後、希釈液に対して陽イオン交換樹脂（DOWEX MONOSPHERE (H)650C、ダウ・ケミカル社製）を５％添加し攪拌し、ｐＨが４未満となるまでイオン交換し、樹脂被覆顔料を得た。その後、イオン交換樹脂をメッシュで濾過し、吸引濾過し、樹脂被覆顔料を含有する含水ケーキ（固形分２５％）を作製した。
【００９８】
（水性顔料分散液の製造）
上記含水ケーキに、樹脂被覆顔料中のアルカリ可溶性樹脂酸価の８０％を中和するために要する水酸化ナトリウムと顔料濃度を１２％とするために要する水を加え、高圧乳化分散装置（ゴーリンホモジナイザー（A.P.V. GAULIN INK.製））で攪拌し、水性顔料分散液を得た。
【００９９】
次いで、上記水性顔料分散液の３４質量部、樹脂エマルジョン（ネオクリルＡ−１０９２（固形分４８．５％、スチレン−アクリル系エマルジョン、ＤＳＭ  Ｎｅｏｒｅｓｉｎｓ社製、ガラス転移温度６℃））を７質量部、プロピレングリコールを２５質量部、界面活性剤（オルフィンＥ１０１０（固形分１００％、ＨＬＢ１３、日信化学工業（株）製））を０．５質量部、水を３３．５質量部を攪拌混合し、インク組成物を調製した。
【０１００】
＜プライマー層の形成＞
実施例１〜２４および比較例１〜４で調製したそれぞれのプライマーインクを、ポリプロピレンフィルム（Ｐ２１６１、２５μｍ、東洋紡（株）製）、ナイロンフィルム（Ｎ１１００、１５μｍ、東洋紡（株）製）、ＰＥＴフィルム（Ｅ５１００、１２μｍ、東洋紡（株）製）に＃４のバーコータで塗布し、加熱乾燥させることにより、プライマーインクベタ印刷物（プライマー層）を作製した。この時のプライマー層の膜厚は、１μｍとした。
【０１０１】
（印刷物）
それぞれのプライマー層の上に、セイコーエプソン（株）製のインクジェットプリンタ（ＰＸ−１０５）を用いてインク組成物を吐出して印刷し、加熱乾燥させることにより、それぞれ実施例１〜２４および比較例１〜４の印刷物を作製した。
【０１０２】
実施例１〜２４および比較例１〜４において調製したそれぞれのプライマーインクについて、以下の評価方法にしたがって保存安定性を評価した。また、それぞれの印刷物について、以下の評価方法にしたがって密着性、滲み、耐水性を評価した。結果を表１および表２に示す。
【０１０３】
＜保存安定性＞
それぞれのプライマーインクをガラス瓶に充填し、６０℃で７日間静置した後、分離および析出物の有無を観察し、以下の評価基準にしたがって保存安定性を評価した。
（評価基準）
○：プライマーインクは、液相の分離および析出物がなく、均一であった。
△：プライマーインクは、液相の分離および析出物がわずかにみられた。
×：プライマーインクは、液相の分離および析出物が認められ、かつ、不均一であった。
【０１０４】
＜密着性＞
それぞれの印刷物の表面に、ニチバン（株）製の粘着シート（セロテープ（登録商標））の粘着層側の面を貼り付け、引き剥がす操作を行い、以下の評価基準にしたがって密着性を評価した。
（評価基準）
○：印刷物が全く剥離しなかった。
△：印刷物が一部剥離した。
×：粘着シートを貼りつけた部分の印刷物の全面が剥離した。
【０１０５】
＜滲み＞
それぞれの印刷物の表面に、約０．３ｍｍの細線を印刷し、滲みによる太りを観察し、以下の評価基準にしたがって滲みを評価した。
（評価基準）
○：印刷物は、滲みがなく、そのままの太さで印刷できていた。
△：印刷物は、部分的に太りがみられたが、２倍以上の太りは観察されなかった。
×：印刷物は、全体的に２倍以上の太りが観察された。
【０１０６】
＜耐水性＞
それぞれの印刷物の表面に文字を印刷し、その部分を濡らした綿棒で２０回摩擦した後の印刷物の状態を観察し、以下の評価基準にしたがって耐水性を評価した。
（評価基準）
○：印字がかすれなかった。
△：印字がわずかにかすれたが、文字がはっきりと判読できた。
×：印字がかすれて文字が判読できなかった。
【０１０７】
表１に示されるように、（Ａ）〜（Ｄ）成分を含む本発明のプライマー組成物は、いずれも保存安定性が良好であり、かつ、得られた印刷物の密着性、滲み性および耐水性が優れていた。
【０１０８】
一方、表２に示されるように、（Ａ）成分である水溶性多価金属塩を含んでいない比較例１のプライマー組成物を含むインクセットは、得られた印刷物に滲みが多く生じた。また、（Ｃ）成分を含んでいない比較例２のプライマー組成物を含むインクセットは、特にナイロンやＰＥＴフィルムに対する密着性が劣った。さらに、（Ｂ）成分である塩素化ポリオレフィンを含んでいない比較例３のプライマー組成物を含むインクセットは、特にポリプロピレンフィルムに対する密着性が劣った。加えて、（Ａ）成分および（Ｃ）成分を含んでいない比較例４のプライマー組成物を含むインクセットは、特に各種被記録媒体に適用された際に滲みが生じただけでなく、特にナイロンやＰＥＴフィルムに対する密着性が劣った。